【事件の表示】
　特許第３０４０６７１号「芳香族ポリカーボネートの製造方法」の請求項１に係る特許に対する特許異議の申立てについて、次のとおり決定する。
【結　論】
　訂正を認める。
　特許第３０４０６７１号の請求項１に係る特許を維持する。
【理　由】
[１]手続の経緯
  本件特許第３０４０６７１号は、平成６年１０月４日に特許出願され、平成１２年３月３日に特許権の設定の登録がされ、同年５月１５日に特許掲載公報が発行され、三菱化学株式会社より特許異議の申立てがされ、当審より取消理由が通知されたところ、その指定期間内である平成１３年２月２７日付けで訂正請求書が提出されたものである。
　
[２]訂正の適否
１．訂正事項
　平成１３年２月２７日付け訂正請求による訂正事項は、本件明細書段落【０００８】の「式（１）で表される化合物として、ビスフェニルメタン、４−ヒドロキシフェニルフェニルメタン、４−メチルフェニルフェニルメタン、ビス（４−ヒドロキシフェニル）メタン、ビス（４−メチルフェニル）メタン、ビス（４−エチルフェニル）メタン、１，１−ビス（４−ヒドロキシフェニル）エタン、１，１−ビス（４−エチルフェニル）エタン、１，１−ビス（４−ヒドロキシフェニル）プロパン、１，１−ビス（４−ヒドロキシフェニル）ブタン、１，１−ビス（４−ヒドロキシ−３−メチルフェニル）メタン、１−（４−ヒドロキシフェニル）−２−フェニルエタン、１，１−ビス（４−ヒドロキシ−３−メチル）エタン、１，１−ビス（４−ヒドロキシ−３−メチルフェニル）プロパン等が挙げられる。」なる記載を「式（１）で表される化合物として、ビス（４−ヒドロキシフェニル）メタン、１，１−ビス（４−ヒドロキシフェニル）エタン、１，１−ビス（４−ヒドロキシフェニル）プロパン、１，１−ビス（４−ヒドロキシフェニル）ブタン、１，１−ビス（４−ヒドロキシ−３−メチルフェニル）メタン、１，１−ビス（４−ヒドロキシ−３−メチル）エタン、１，１−ビス（４−ヒドロキシ−３−メチルフェニル）プロパン等が挙げられる。」と訂正するものである。
２．訂正の目的、新規事項の存否、特許請求の範囲の拡張・変更の存否
　本件訂正は、特許請求の範囲に記載の式（１）との関係で不明りょうであった記載を削除することにより、本件明細書の記載を明りょうにするものである。したがって、本件訂正は、明りょうでない記載の釈明を目的とするものであり、かつ、願書に添付した明細書に記載した事項の範囲内においてするものである。また、本件訂正が、実質上特許請求の範囲を拡張し、又は変更するものとは認められない。
　よって、本件訂正は、平成６年法律第１１６号附則第６条第１項の規定により、特許法第１２０条の４第３項において準用して適用される、平成６年法律第１１６号第１条の規定による改正前の特許法第１２６条第１項ただし書及び同条第２項の規定に適合するものである。
３．むすび
　以上のとおりであるから、本件訂正は、適法なものとして認める。
　
[３]特許異議の申立てについての判断
１．本件発明
　本件特許に係る発明（以下「本件発明」という。）は、平成１３年２月２７日付け訂正請求書に添付された訂正明細書の特許請求の範囲の請求項１に記載される以下のとおりのものである。
「【請求項１】芳香族ジヒドロキシ化合物と炭酸ジエステルを加熱溶融下反応せしめて芳香族ポリカーボネートを製造するに当たり、芳香族ジヒドロキシ化合物に対して１０重量ｐｐｍ以上０．３重量％以下の量の、下記式（１）で表される化合物を存在下せしめることを特徴とする芳香族ポリカーボネートの製造方法。
【化１】
［式中Ｒ１、Ｒ２、Ｒ３およびＲ４は、それぞれ独立に、水素原子、炭素数１〜４のアルキル基または炭素数６〜１０の置換されていてもよいアリール基を示す。Ｒ５は、水素原子、炭素数１〜６のアルキル基または炭素数６〜１０の置換されていてもよいアリール基を示す。］」
２．申立理由の概要
　特許異議申立人三菱化学株式会社は、甲第１号証（特開平６−９７６８号公報、平成６年１月１８日発行）、甲第２号証（「プラスチック材料講座〔５〕ポリカーボネート樹脂」第４８〜４９頁、昭和４４年９月３０日発行）、甲第３号証（「JOURNAL OF ANALYTICAL CHEMISTRY」第４７巻第６号第７７７〜７８０頁、１９９２年発行）及び甲第４号証（特開平５−１１４４号公報、平成５年１月８日発行）を提示し、本件発明は、甲第１〜４号証に記載の発明に基づいて当業者が容易に発明をすることができたものであるから、特許法第２９条第２項の規定に違反して特許されたものである旨主張し、さらに、本件明細書の記載には不備があるから、本件特許は特許法第３６条第４項に規定する要件を満たしていない特許出願に対してされたものである旨主張する。
３．各証拠の記載事項
（１）甲第１号証の記載事項
　甲第１号証には、
「芳香族ポリカーボネート樹脂の主原料として用いられるビスフェノールＡ中には不純物として下記構造式
　・・・
　・・・
　・・・
　・・・
　・・・
　・・・
　・・・
　・・・
　・・・
　・・・
　・・・
　・・・の化合物が存在している。
　・・・かかる不純物が多量に存在するビスフェノールＡを使用すると、重合度が伸長し難く、また得られる芳香族ポリカーボネート樹脂は精製し難く且つ成形時における分子量低下も大きく物性が低下するため、その存在量を可及的に減少させており、現在通常使用されているビスフェノールＡに含まれる不純物は、総量で１，０００ｐｐｍ以下に減少させていることを勘案すれば、上記知見は驚くべきことである。」（段落【０００７】〜【００２０】）と記載されている。
（２）甲第２号証の記載事項
　甲第２号証には、「ポリカーボネートの原料としてビスフェノールＡは必ず高純度まで精製されていることが必要である．凝固点を例にとれば、１５５〜１５７℃の高品位のものが必要であるといわれている．」（第４８頁第６〜８行）と記載されている。
（３）甲第３号証の記載事項
　甲第３号証には、「ビスフェノールＡ［２，２−ビス（４−ヒドロキシフェニル）プロパン］は、ポリマー及び他の化学製品の製造のための非常に重要な原料である。フェノールとアセトンからのビスフェノールＡの工業的合成は、数多くの痕跡量の不純物の生成を伴い、それらは、上記の製造プロセスの進行に支障を及ぼし得る。」（第７７７頁本文第１〜４行）と記載され、ビスフェノールＡ中の不純物の一つとして、１，１−ビス（４’−ヒドロキシフェニル）エタンが記載されている（第７７９頁表１）。
（４）甲第４号証の記載事項
　甲第４号証には、
i)「下記一般式［III］で表される芳香族ジヒドロキシ化合物と、下記一般式［IV］で表される芳香族ジヒドロキシ化合物とを、９９：１〜９１：９のモル比で含有する芳香族ジヒドロキシ化合物と、炭酸ジエステルとを、アルカリ性化合物触媒の存在下に溶融共重縮合させることを特徴とする共重合ポリカーボネートの製造方法。
【化２】
」（特許請求の範囲請求項２）の発明が記載され、さらに、
ii)「本発明に係る共重合ポリカーボネートは、一般式［II］で表される繰り返し構成単位を上記のような特定量で含有しており、ポリカーボネートが本来有する耐熱性、良好な色相を損なうことなく、なおかつ溶融成形時の流動性に優れている。このように、流動性に優れている本発明に係る共重合ポリカーボネートは、溶融成形時に熱分解がおこりにくく、したがって分子量が低下しにくいとともに着色しにくい。このような共重合ポリカーボネートは、長期間に亘って色相安定性に優れ、透明性に優れた成形体を形成しうる。」（段落【００２４】）と記載されている。
４．当審の判断
（１）特許法第２９条第２項違反について
　本件発明と甲第４号証に記載の共重合ポリカーボネートの製造方法の発明を対比すると、両発明は、芳香族ジヒドロキシ化合物と炭酸ジエステルを加熱溶融下反応せしめて芳香族ポリカーボネートを製造するに当たり、本件請求項１に記載の式（１）で表される化合物（以下「本件式（１）の化合物」という。）を存在せしめることからなる芳香族ポリカーボネートの製造方法である点において一致し、本件発明では本件式（１）の化合物の配合割合が上記芳香族ジヒドロキシ化合物に対し１０重量ｐｐｍ以上０．３重量％以下に特定されるのに対し、甲第４号証には上記割合で本件式（１）の化合物を配合することは記載されていない点において相違するものと認められる。
　そこで、かかる相違点について検討するに、甲第１号証には、芳香族ポリカーボネートの主原料であるビスフェノールＡ中には不純物として１１種の化合物が含まれることが記載され、そのうちの一つとして本件式（１）の化合物に該当する１，１−ビス（４−ヒドロキシフェニル）エタンが記載されており、さらに、ビスフェノールＡは、通常、上記１１種の不純物の含有量が総量で１０００ｐｐｍ以下となるようにして用いられることも記載されている。しかし、そもそも、甲第１号証に挙げられた１１種の不純物がビスフェノールＡ中にそれぞれどのような割合で存在するかが明らかでないから、ビスフェノールＡ中の１，１−ビス（４−ヒドロキシフェニル）エタンの含有量もまた不明である。してみると、甲第１号証には、本件式（１）の化合物を本件発明で規定する割合で配合することは示唆されていないものといわざるを得ない。また、甲第２号証には、ビスフェノールＡに不純物が含まれることが示されるのみで、本件式（１）の化合物を示唆する記載はない。また、甲第３号証には、ビスフェノールＡに不純物として１，１−ビス（４−ヒドロキシフェニル）エタンが含まれ得ることが記載されているが、本件発明で規定する配合割合を示唆する記載はない。
　したがって、上記相違点は、提示されたいずれの証拠からも容易に想到し得ないものである。
　さらに、本件発明は、本件式（１）の化合物を上記特定の割合で配合することにより、良好な色調と物性のバラツキの少ない芳香族ポリカーボネートが製造できるという効果を奏するものであり、甲第１〜４号証には、かかる効果を示唆する記載もない。
　以上のことから明らかなとおり、本件発明は甲第１〜４号証に記載の発明に基づいて当業者が容易に発明し得たものではない。
　よって、特許法第２９条第２項違反を理由とする特許異議申立人の主張は採用できない。
（２）特許法第３６条第４項違反について
　特許法第３６条第４項違反に係る特許異議申立人の主張の根拠は、要するに、本件明細書段落【０００８】には、本件式（１）の化合物に該当するものとして挙げられる１４種の化合物のうち、７種の化合物は本件式（１）の化合物に該当しないものであるから、特許請求の範囲と発明の詳細な説明の記載に矛盾がある、というものである。
　しかしながら、本件訂正によって本件式（１）の化合物に該当しない７種の化合物の記載はすべて削除されたので、特許異議申立人主張の記載不備は解消したものといえる。また、該７種の化合物の記載が削除されても、段落【０００８】や実施例には、本件式（１）の化合物に該当する化合物が具体的に記載されており、本件訂正後の明細書が特許法第３６条第４項に規定する要件を満たすことは明らかである。
　よって、特許法第３６条第４項違反を理由とする特許異議申立人の主張は採用できない。　
　
［４］むすび
　以上のとおりであるから、特許異議申立人三菱化学株式会社が提示した申立理由及び証拠によっては、本件発明に係る特許を取り消すことはできない。
　また、他に本件特許を取り消すべき理由を発見しない。
　よって、結論のとおり決定する。
【異議決定日】
平成１３年３月１日（２００１．３．１）
【訂正の要旨】
［訂正の要旨］
　本件訂正請求の要旨は以下のとおりである。
　明りょうでない記載の釈明を目的として、本件明細書段落【０００８】の「式（１）で表される化合物として、ビスフェニルメタン、４−ヒドロキシフェニルフェニルメタン、４−メチルフェニルフェニルメタン、ビス（４−ヒドロキシフェニル）メタン、ビス（４−メチルフェニル）メタン、ビス（４−エチルフェニル）メタン、１，１−ビス（４−ヒドロキシフェニル）エタン、１，１−ビス（４−エチルフェニル）エタン、１，１−ビス（４−ヒドロキシフェニル）プロパン、１，１−ビス（４−ヒドロキシフェニル）ブタン、１，１−ビス（４−ヒドロキシ−３−メチルフェニル）メタン、１−（４−ヒドロキシフェニル）−２−フェニルエタン、１，１−ビス（４−ヒドロキシ−３−メチル）エタン、１，１−ビス（４−ヒドロキシ−３−メチルフェニル）プロパン等が挙げられる。」なる記載を「式（１）で表される化合物として、ビス（４−ヒドロキシフェニル）メタン、１，１−ビス（４−ヒドロキシフェニル）エタン、１，１−ビス（４−ヒドロキシフェニル）プロパン、１，１−ビス（４−ヒドロキシフェニル）ブタン、１，１−ビス（４−ヒドロキシ−３−メチルフェニル）メタン、１，１−ビス（４−ヒドロキシ−３−メチル）エタン、１，１−ビス（４−ヒドロキシ−３−メチルフェニル）プロパン等が挙げられる。」と訂正する。
（５４）【発明の名称】
芳香族ポリカーボネートの製造方法
（５７）【特許請求の範囲】
　【請求項１】　芳香族ジヒドロキシ化合物と炭酸ジエステルを加熱溶融下反応せしめて芳香族ポリカーボネートを製造するに当たり、芳香族ジヒドロキシ化合物に対して１０重量ｐｐｍ以上０．３重量％以下の量の、下記式（１）で表される化合物を存在下せしめることを特徴とする芳香族ポリカーボネートの製造方法。
　【化１】
［式中Ｒ１、Ｒ２、Ｒ３およびＲ４は、それぞれ独立に、水素原子、炭素数１〜４のアルキル基または炭素数６〜１０の置換されていてもよいアリール基を示す。Ｒ５は、水素原子、炭素数１〜６のアルキル基または炭素数６〜１０の置換されていてもよいアリール基を示す。］
【発明の詳細な説明】
　【０００１】
　【産業上の利用分野】
　本発明は、芳香族ポリカーボネートの製造方法に関するものであり、更に詳しくは色調の改良され、かつポリマー物性のバラツキがない芳香族ポリカーボネートの製造方法に関するものである。
　【０００２】
　【従来の技術】
　芳香族ジヒドロキシ化合物とホスゲンとの界面重縮合から得られるポリカーボネート樹脂は、その優れた機械的特性、熱的特性から各種用途に幅広く用いられているが、有毒であるホスゲンを利用することで安全性に問題があり、また溶媒として塩化メチレンを使用することで環境破壊などの問題点が多い。そこで最近塩化メチレンやホスゲンを使用しないエステル交換法が脚光を浴びているが、エステル交換法で得られるポリカーボネート樹脂は高温で長時間の熱履歴を受けるため色調の悪化など品質的に優れたものは得られなかった。この為上記の方法により得られるポリカーボネートは色調が要求される分野では用いることができなかった。
　【０００３】
　【発明が解決しようとする課題】
　本発明者は色調に優れ、かつポリマー物性のバラツキがないエステル交換法ポリカーボネートを見いだすべく鋭意検討したところ、特定の化合物を特定値存在させることが有効であることを見いだし、本発明を完成するに至った。
　【０００４】
　【課題を解決するための手段】
　すなわち本発明は、芳香族ジヒドロキシ化合物と炭酸ジエステルを加熱溶融下反応せしめて芳香族ポリカーボネートを製造するに当たり、芳香族ジヒドロキシ化合物に対して１０重量ｐｐｍ以上０．３重量％以下の量の、下記式（１）で表される化合物を存在下せしめることを特徴とする芳香族ポリカーボネートの製造方法である。
　【０００５】
　【化２】
　【０００６】
　式中Ｒ１、Ｒ２、Ｒ３およびＲ４は、それぞれ独立に、水素原子、炭素数１〜４のアルキル基または炭素数６〜１０の置換されていてもよいアリール基を示す。炭素数１〜４のアルキル基としてはメチル基、エチル基、プロピル基等が挙げられる。アリール基への置換基としてはメチル基、エチル基、プロピル基等のアルキル基が挙げられ、アリール基としてはフェニル基、メチルフェニル基等が挙げられる。
　【０００７】
　Ｒ５は水素原子、炭素数１〜６のアルキル基または炭素数６〜１０の置換されていてもよいアリール基を示す。炭素数１〜６のアルキル基としてはメチル基、エチル基、プロピル基等が挙げられる。アリール基への置換基としてはメチル基、エチル基、プロピル基等のアルキル基が挙げられ、アリール基としてはフェニル基、メチルフェニル基等が挙げられる。
　【０００８】
　式（１）で表される化合物として
、ビ
、１
、１
、１
　【０００９】
　本発明では芳香族ジヒドロキシ化合物に対して式（１）で示される化合物の総計を、１０重量ｐｐｍ以上０．３重量％以下、好ましくは２００重量ｐｐｍ以上０．３重量％以下とし、さらに好ましくは５００重量ｐｐｍ以上０．３重量％以下とすることを特徴とする。
　【００１０】
　使用する芳香族ジヒドロキシ化合物に対し式（１）で示される化合物の存在量が少なくなりすぎると合成ポリカーボネートの色調が著しく悪くなり、多くなりすぎるとポリマー物性が悪くなる。１０重量ｐｐｍ未満では合成ポリカーボネートの色調が著しく悪化し好ましくなく、１０重量ｐｐｍを越えると添加量の増加と共に次第にポリマー色調が良くなる。
　【００１１】
　２００重量ｐｐｍを越えると合成ポリカーボネートの色調のバラツキが少なくなり良好な色調のポリマーが得られ、５００重量ｐｐｍを越えるとさらに安定して良好な色調のポリマーが得られる。０．３重量％を越えるとポリマー物性のバラツキが生じはじめ、１重量％を越えるとポリマー物性のバラツキが若干大きくなる。さらに３重量％以上となるとポリマー物性が著しく悪くなるため好ましくない。
　【００１２】
　式（１）で示される化合物の存在量を上記のような値とするには任意の方法がある。例えばあらかじめ原料中に含有させる方法や反応途中で添加する方法等がとられる。
　【００１３】
　本発明で用いられる芳香族ジヒドロキシ化合物は下記式（２）で示される化合物である。
　【００１４】
　【化３】
　【００１５】
を示す。
　Ｒ８およびＲ９は同一または異なり、炭素数１〜５のアルキル基または炭素数６〜１０の置換されていてもよいアリール基を示す。炭素数１〜５のアルキル基としてはメチル基、エチル基、プロピル基等が挙げられる。アリール基への置換基としてはメチル基、エチル基、プロピル基等のアルキル基が挙げられ、アリール基としてはフェニル基、メチルフェニル基等が挙げられる。
　【００１６】
　Ｒ１０は炭素数３〜８のアルキレン基である。アルキレン基としてはプロピレン基、ブチレン基等が挙げられる。
　【００１７】
　Ｒ６およびＲ７は、同一または異なり、ハロゲン原子または炭素数１〜５のアルキル基を示す。ハロゲン原子としては塩素、臭素があげられる。アルキル基としてはメチル基、ｔ−ブチル基等が挙げられる。
　【００１８】
　ｍおよびｎは同一または異なり、０、１または２である。
　【００１９】
　式（２）で示される化合物として、２，２ービス（４ーヒドロキシフェニル）プロパン、２，２ービス（４ーヒドロキシフェニル）ブタン、２，２ービス（４ーヒドロキシフェニル）オクタン、ビス（４ーヒドロキシフェニル）フェニルメタン、２，２ービス（４ーヒドロキシー３ーメチルフェニル）プロパン、１，１−ビス（４ーヒドロキシーｔ−ブチルフェニル）プロパンなどのビス（ヒドロキシアリール）アルカン類、１，１ービス（４ーヒドロキシフェニル）シクロペンタン、１，１ービス（ヒドロキシフェニル）シクロヘキサンなどのビス（ヒドロキシアリール）シクロアルカン類、４，４´−ジヒドロキシジフェニルエーテルなどのジヒドロキシアリールエーテル類、４，４´−ジヒドロキシジフェニルスルフィドなどのジヒドロキシアリールスルフィド類、４，４´−ジヒドロキシジフェニルスルホキシドなどのジヒドロキシアリールスルホキシド類、４，４´−ジヒドロキシジフェニルスルホンなどのジヒドロキシアリールスルホン類等が用いられる。特に２，２−ビス（４ーヒドロキシフェニル）プロパンが好ましい。
　【００２０】
　本発明で用いられる炭酸ジエステルとしては置換されていてもよい炭素数６〜１０のアリール基、アラアルキル基、炭素数１〜５のアルキル基、炭素数３〜８のシクロアルキル等のエステルが挙げられる。具体的には、ジフェニルカーボネート、ジトリルカーボネート、ビス（クロロフェニル）カーボネート、ｍ−クレジルカーボネート、ジナフチルカーボネート、ビス（ジフェニル）カーボネート、ジエチルカーボネート、ジメチルカーボネート、ジブチルカーボネート、ジシクロヘキシルカーボネート等が用いられる。特にジフェニルカーボネートが好ましい。
　【００２１】
　またこれらの炭酸ジエステルは、ジカルボン酸あるいはジカルボン酸エステルを含有していてもよい。このようなジカルボン酸あるいはジカルボン酸エステルとしては、特に制限はなく、テレフタル酸、イソフタル酸、テレフタル酸ジフェニル等が挙げられる。
　【００２２】
　上記のようなカルボン酸あるいはジカルボン酸エステルを炭酸ジエステルと併用した場合には、ポリエステルポリカーボネートが得られるが、本発明のポリカーボネートの製造法には、このポリエステルポリカーボネートの製造法も含まれる。
　【００２３】
　本発明でポリカーボネートを製造するに際して、上記のような炭酸ジエステルは芳族ジヒドロキシ化合物１モルに対して、１．０１〜１．３０モル好ましくは１．０２〜１．２０の量で用いられることが好ましい。
　【００２４】
　本発明では、上記のような芳香族ジヒドロキシ化合物と炭酸ジエステルとのエステル交換反応によりポリカーボネートを製造するに際して重合速度を速めるために重合触媒を用いることもできる。
　【００２５】
　重合触媒としては水酸化ナトリウムや水酸化カリウムなどのアルカリ金属やアルカリ土類金属の水酸化物類、ホウ素やアルミニウムの水酸化物のアルカリ金属やアルカリ土類金属塩、第４級アンモニウム塩類、アルカリ金属やアルカリ土類金属のアルコキシド類、アルカリ金属やアルカリ土類金属の有機酸塩類、亜鉛化合物類、ホウ素化合物類、ケイ素化合物類、ゲルマニウム化合物類、有機スズ化合物、鉛化合物類、オニウム化合物類、アンチモン化合物類、ジルコニウム化合物類などの通常エステル化反応、エステル交換反応に使用される触媒を用いることができるがこれらに限定されるものではない。触媒を用いる場合１種だけを用いでも良いし、２種以上を組み合わせて用いても良い。
　【００２６】
　これらの触媒の使用量は原料の芳香族ジヒドロキシ化合物に対し０．０００００１〜１重量％、好ましくは０．００００１〜０．５重量％、更に好ましくは０．００００１〜０．１重量％の範囲で選ばれる。
　【００２７】
　本発明の芳香族ジヒドロキシ化合物と炭酸ジエステルとのエステル交換反応は、従来知られているように不活性ガス雰囲気下で加熱しながら撹拌して生成するヒドロキシ化合物を留出させることで行われる。反応温度は通常１２０〜３５０℃の範囲である。反応後期には系を減圧にして生成するヒドロキシ化合物の留出を容易にさせ反応を完結させる。
　【００２８】
　【発明の効果】
　本発明によれば、ポリカーボネートを製造するに際して、芳香族ジヒドロキシ化合物に対して式（１）で示される化合物を一定量存在せしめることにより、黄色等に着色することがなく色調に優れ、かつポリマー物性のバラツキがないポリカーボネートを得ることができる。
　【００２９】
　【実施例】
　以下実施例によって説明する。なお実施例中の％及び部は特に断らない限り重量％または重量部である。なお以下の実施例においてポリカーボネートの物性等は以下のようにして測定した。
　【００３０】
　粘度平均分子量：０．７ｇ／ｄｌの塩化メチレン溶液をウベローデ粘度計を用い固有粘度を測定し、次式により粘度平均分子量を求めた。
　【００３１】
　【数１】
　［η］＝１．２３×１０−４Ｍ０．８３
　色調（ｂ値）：２ｍｍ厚のプレスシートＬａｂ値を日本電色工業製ＮＤ−１００１ＤＰを用い透過法で測定し黄色度の尺度としてｂ値を用いた。
　【００３２】
　式（１）で示される化合物の定量：カラムにウオーターズ社製μＢｏｎｄａｐａｋＣ−１８を用い高速液体クロマトグラフにて測定した。
　【００３３】
　［実施例１］
　撹拌機、蒸留塔を備えた反応器に１，１ービス（４ーヒドロキシフェニル）エタンの含有量を２１ｐｐｍ（重量）に調製したビスフェノールＡ１３７０部、ジフェニルカーボネート１３５０部、触媒としてビスフェノールＡジナトリウム塩０．００１６部を仕込み窒素置換を行った。この混合物を１５０℃まで加熱して、撹拌しながら溶解させた。次いで減圧度を３０ｍｍＨｇとして２００℃まで加熱し１時間で大半のフェノールを留去した。ついで２７０℃まで温度を上げ、減圧度１ｍｍＨｇとして２時間反応を行うと粘度平均分子量２２４００のポリカーボネートが得られ、カッターで切断してペレットとした。これを２ｍｍ厚みの試験片に射出成形した。色調（ｂ値）を測定した結果を表１に示す。
　【００３４】
　［実施例２］
　実施例１において１，１ービス（４ーヒドロキシフェニル）プロパンの含有量を２８０ｐｐｍに調製したビスフェノールＡを用いること以外は実施例１と同様にしてポリマーを得た。ポリマーの粘度平均分子量および色調（ｂ値）を測定した結果を表１に示す。
　【００３５】
　［実施例３］
　実施例１において１，１ービス（４ーヒドロキシフェニル）エタンの含有量を６７０ｐｐｍに調製したビスフェノールＡを用いること以外は実施例１と同様にしてポリマーを得た。ポリマーの粘度平均分子量および色調（ｂ値）を測定した結果を表１に示す。
　【００３６】
　［実施例４］
　触媒としてビスフェノールＡジナトリウム塩０．００１０部とテトラメチルアンモニウムハイドロオキサイド０．００４０部を用いた以外は実施例２と同様にしてポリマーを得た。ポリマーの粘度平均分子量および色調（ｂ値）を測定した結果を表１に示す。
　【００３７】
　［実施例５］
　触媒としてテトラメチルアンモニウムアセテート０．０１６０部を用いた以外は実施例３と同様にしてポリマーを得た。ポリマーの粘度平均分子量および色調（ｂ値）を測定した結果を表１に示す。
　【００３８】
　［比較例４］
　実施例１において１，１ービス（４ーヒドロキシフェニル）プロパンの含有量を０．５４重量％に調製したビスフェノールＡを用いること以外は実施例１と同様にしてポリマーを得た。ポリマーの粘度平均分子量および色調（ｂ値）を測定した結果を表１に示す。
　【００３９】
　［比較例５］
　実施例１において１，１ービス（４ーヒドロキシフェニル）エタンの含有量を２．３重量％に調製したビスフェノールＡを用いること以外は実施例１と同様にしてポリマーを得た。ポリマーの粘度平均分子量および色調（ｂ値）を測定した結果を表１に示す。
　【００４０】
　［比較例１］
　実施例１において１，１ービス（４ーヒドロキシフェニル）エタン〔ビスフェノールＥ〕の含有量を３ｐｐｍに調製したビスフェノールＡを用いること以外は実施例１と同様にしてポリマーを得た。ポリマーの粘度平均分子量および色調（ｂ値）を測定した結果を表１に示す。
　【００４１】
　［比較例２］
　実施例１において１，１ービス（４ーヒドロキシフェニル）エタン〔ビスフェノールＥ］の含有量を５重量％に調製したビスフェノールＡを用いること以外は実施例１と同様にしてポリマーを得た。ポリマーの粘度平均分子量および色調（ｂ値）を測定した結果を表１に示す。
　【００４２】
　［比較例３］
　比較例１において触媒としてテトラメチルアンモニウムアセテート０．０１６０部を用いた以外は比較例１と同様にしてポリマーを得た。ポリマーの粘度平均分子量および色調（ｂ値）を測定した結果を表１に示す。
　【００４３】
　【表１】